(57)【要約】      （修正有）【課題】ウェーハの表面粗さ、及びウェーハの形状を低下させることなく、優れた研磨速度で研磨可能な研磨用組成物の提供。【解決手段】アミノ酸と、無機アルカリ化合物と、キレート剤と、砥粒と、を含む研磨用組成物。好ましくは、研磨用組成物中のアミノ酸は、塩基性荷電アミノ酸であり、Ｌ−アルギニン、Ｌ−リシン塩酸塩、またはＬ−ヒスチジンである研磨用組成物。好ましくは、研磨用組成物中に、無機アルカリ化合物が２種類配合されており、水酸化カリウム及び炭酸カリウムであり、好ましくは、更に、水溶性高分子を含む研磨用組成物。【選択図】なし【特許請求の範囲】
【請求項１】
アミノ酸と、
無機アルカリ化合物と、
キレート剤と、
砥粒と、
を含む、研磨用組成物。
【請求項２】
請求項１に記載の研磨用組成物において、
前記アミノ酸は、塩基性荷電アミノ酸である、研磨用組成物。
【請求項３】
請求項２に記載の研磨用組成物において、
前記塩基性荷電アミノ酸は、Ｌ−アルギニン、Ｌ−リシン塩酸塩、またはＬ−ヒスチジンである、研磨用組成物。
【請求項４】
請求項１〜請求項３のいずれか一項に記載の研磨用組成物において、
前記無機アルカリ化合物は、２種類配合されている、研磨用組成物。
【請求項５】
請求項４に記載の研磨用組成物において、
前記２種類の無機アルカリ化合物は、水酸化カリウム及び炭酸カリウムである、研磨用組成物。
【請求項６】
請求項１〜請求項５のいずれか一項に記載の研磨用組成物において、
さらに、水溶性高分子を含む、研磨用組成物。
【発明の詳細な説明】
【技術分野】
【０００１】
本発明は、半導体ウェーハの研磨処理に用いる研磨用組成物に関する。
【背景技術】
【０００２】
半導体シリコンウェーハを研磨する工程においては、研磨用組成物が用いられている。研磨用組成物に求められる特性として、研磨速度や、研磨後のウェーハの表面特性等が挙げられる。
【０００３】
特許文献１には、水、研磨材、ならびに添加剤として、アルカリ金属の炭酸塩、アルカリ金属の炭酸水素塩、第四級アンモニウム化合物、過酸化物、およびペルオキソ酸化合物からなる群から選ばれる少なくとも１種類の化合物を含んだ研磨用組成物が開示されている。そして、特許文献１の研磨用組成物によれば、抵抗率が０．１Ω・ｃｍ以下である低抵抗シリコンウェーハの研磨加工において、凹凸のない極めて平滑な研磨表面を形成することができ、研磨速度が大きく、循環使用した場合でも研磨速度の低下が小さいと記載されている。
【先行技術文献】
【特許文献】
【０００４】
【特許文献１】特開２００１−３０３６号公報
【発明の概要】
【発明が解決しようとする課題】
【０００５】
一般に、ウェーハの研磨速度を向上させるために、研磨用組成物にアミン化合物を配合することが行われている。しかしながら、アミン化合物の配合量が過剰になると、ウェーハ表面の特性が低下する虞がある。
【０００６】
そこで、この発明は、ウェーハの表面粗さ、及びウェーハの形状を低下させることなく、優れた研磨速度で研磨可能な研磨用組成物の提供を目的とする。
【課題を解決するための手段】
【０００７】
上記の課題を解決する本発明の研磨用組成物は、アミノ酸と、無機アルカリ化合物と、キレート剤と、砥粒と、を含む。
【発明の効果】
【０００８】
本発明によれば、研磨用組成物がアミノ酸、無機アルカリ化合物、キレート剤及び砥粒を含むので、ウェーハの表面粗さ、及びウェーハの形状を低下させることなく、優れた研磨速度での研磨を実現することができる。
【図面の簡単な説明】
【０００９】
【図１】図１（ａ）は、研磨後のウェーハのロールアップの状態を示すウェーハの断面図であり、図１（ｂ）は、研磨後のウェーハのロールオフの状態を示すウェーハの断面図である。
【発明を実施するための形態】
【００１０】
この発明の実施の形態による研磨用組成物ＣＯＭＰは、アミノ酸と、無機アルカリ化合物と、キレート剤と、砥粒とを含む。研磨用組成物ＣＯＭＰは、シリコンウェーハの研磨に用いられる。
【００１１】
アミノ酸としては、正電荷または負電荷を有する荷電アミノ酸が好ましい。荷電アミノ酸としては、例えば、アスパラギン酸（Ａｓｐ）、グルタミン酸（Ｇｌｕ）、アルギニン（Ａｒｇ）、リシン（Ｌｙｓ）、ヒスチジン（Ｈｉｓ）等が挙げられる。これらの中でも、アミノ酸としては、アルギニン、リシン、ヒスチジン等の塩基性アミノ酸が好ましい。アミノ酸としては、これらのうち１種類を単独で用いてもよく、２種類以上を併用してもよい。荷電アミノ酸の配合量は、２．０重量％以下が好ましく、１．５重量％以下がより好ましい。荷電アミノ酸の配合量が２．０重量％より大きいと、ｐＨが大きくなり、砥粒の溶解する虞がある。
【００１２】
無機アルカリ化合物としては、例えば、アルカリ金属またはアルカリ土類金属元素の水酸化物、その炭酸塩またはその炭酸水素塩等が挙げられる。具体的には、無機アルカリ化合物としては、炭酸カリウム、水酸化カリウム、水酸化ナトリウム、炭酸水素ナトリウム、炭酸ナトリウム、炭酸水素カリウム、炭酸水素ナトリウム等が挙げられる。
【００１３】
無機アルカリ化合物の配合量は、２．５重量％以下が好ましく、２重量％以下がより好ましい。無機アルカリ化合物の配合量が２．５重量％より大きいと、研磨用組成物の長期安定性が悪くなり、砥粒が凝集しやすくなる虞がある。
【００１４】
無機アルカリ化合物としては、１種類を単独で用いても、２種類以上を併用してもよいが、２種類を併用することが好ましい。配合する２種類の無機アルカリ化合物の組としては、例えば、水酸化カリウム及び炭酸カリウムが好ましい。
【００１５】
炭酸カリウムは水酸化カリウムよりも砥粒が凝集しやすい性質を有するので、無機アルカリ化合物として水酸化カリウムを含んでいることが好ましい。また、無機アルカリ化合物として、水酸化カリウムに加えて、炭酸カリウムを配合することにより、水酸化カリウムの配合量を増加しても、電離平衡が移動し、ｐＨの変化が抑制される。そのため、無機アルカリ化合物の配合量を増加してもｐＨが高くなりにくく、砥粒が溶けるのを抑制することができる。
【００１６】
無機アルカリ化合物として、水酸化カリウムと炭酸カリウムを配合する場合、研磨用組成物の長期安定性の観点からは、無機アルカリ化合物に対する炭酸カリウムの割合が８０重量％未満であることが好ましく、７０重量％未満であることがより好ましい。
【００１７】
砥粒としては、この分野で常用されるものを使用でき、例えば、コロイダルシリカ、ヒュームドシリカ、コロイダルアルミナ、ヒュームドアルミナ、酸化セリウム、炭化ケイ素、窒化シリコン等が挙げられる。これらのうち、砥粒としては、コロイダルシリカが好適に用いられる。
【００１８】
キレート剤としては、例えば、アミノカルボン酸キレート剤および有機ホスホン酸系キレート剤が挙げられる。アミノカルボン酸キレート剤には、エチレンジアミン四酢酸（ＥＤＴＡ）、エチレンジアミン四酢酸ナトリウム、ヒドロキシエチレンジアミン三酢酸（ＨＥＤＴＡ）、ヒドロキシエチルエチレンジアミン三酢酸ナトリウム、ジエチレントリアミン５酢酸（ＤＴＰＡ）、ジエチレントリアミン五酢酸ナトリウム、トリエチレンテトラミン六酢酸、トリエチレンテトラミン六酢酸ナトリウム、ニトリロ三酢酸（ＮＴＡ）、ニトリロ三酢酸ナトリウム、ニトリロ三酢酸アンモニウム、およびトリエチレントリアミン五酢酸（ＴＴＨＡ）などが含まれる。有機ホスホン酸系キレート剤には、２−アミノエチルホスホン酸、１−ヒドロキシエチリデン−１，１−ジホスホン酸、アミノトリ（メチレンホスホン酸）、エチレンジアミンテトラキス（メチレンホスホン酸）、ジエチレントリアミンペンタ（メチレンホスホン酸）、エタン−１，１−ジホスホン酸、エタン−１−ヒドロキシ−１，１，２−トリホスホン酸、エタン−１，２−ジカルボキシ−１，２−ジホスホン酸、メタンヒドロキシホスホン酸、および２−ホスホノブタン−１，２−ジカルボン酸などが含まれる。
【００１９】
研磨用組成物ＣＯＭＰは、この他、アミン等の有機アルカリ化合物、ｐＨ調整剤、界面活性剤等の、研磨用組成物の分野で一般に知られた配合剤を任意に配合することができる。
【００２０】
研磨用組成物ＣＯＭＰは、アミノ酸、無機アルカリ化合物、キレート剤、砥粒、及びその他の配合材料を適宜混合して水を加えることによって作製される。あるいは、研磨用組成物ＣＯＭＰは、アミノ酸、無機アルカリ化合物、キレート剤、砥粒、及びその他の配合材料を、順次、水に混合することによって作製される。これらの成分を混合する手段としては、ホモジナイザー、および超音波等、研磨用組成物の技術分野において常用される手段が用いられる。
【００２１】
以上説明した研磨用組成物ＣＯＭＰは、適当な濃度となるように水（例えば、脱イオン水）で希釈した後、シリコンウェーハの研磨処理に用いられる。
【００２２】
研磨用組成物ＣＯＭＰにおいて、無機アルカリ化合物を２種類配合することは、必須の構成ではない。研磨用組成物ＣＯＭＰに配合された無機アルカリ化合物が１種類の場合でも、ウェーハの表面粗さ、及びウェーハの形状を低下させることなく、優れた研磨速度で研磨することができる。
【実施例】
【００２３】
以下、実施例を用いて本発明を詳細に説明する。
【００２４】
（研磨用組成物）
以下の実施例１〜実施例１０及び比較例１〜比較例２の研磨用組成物を作製した。
【００２５】
実施例１の研磨用組成物は、６．０重量％のコロイダルシリカ、１．００重量％の水酸化カリウム（ＫＯＨ）、０．５０重量％の炭酸カリウム（Ｋ２ＣＯ３）、０．０２重量％のジエチレントリアミン五酢酸（ＤＴＰＡ）、及び０．５重量％のＬ−アルギニン（Ａｒｇ）を水に配合して全体で１００重量％としたものである。なお、コロイダルシリカとしては、ＢＥＴ法による平均一次粒子径が３５ｎｍ、平均二次粒子径が７０ｎｍの砥粒を用いた。水酸化カリウム及び炭酸カリウムは、無機アルカリ化合物として配合した。ＤＴＰＡは、キレート剤として配合した。ここで示す「重量％」は、研磨用組成物（原液）全体に対する重量％を示す。以下の実施例及び比較例においても同様である。
【００２６】
この研磨用組成物（原液）を脱イオン水で１０倍希釈し、研磨液としてウェーハの研磨を行った。
【００２７】
実施例２の研磨用組成物（原液）は、Ｌ−アルギニンの配合量を１．０重量％としたことを除いて、実施例１と同一の組成を有する。
【００２８】
実施例３の研磨用組成物（原液）は、炭酸カリウムを配合しないことを除いて、実施例２と同一の組成を有する。
【００２９】
実施例４の研磨用組成物（原液）は、水酸化カリウムの配合量を０．６２重量％とし、さらに、炭酸カリウムの配合量を０．８８重量％としたことを除いて、実施例２と同一の組成を有する。ただし、水酸化カリウムの配合量と水酸化カリウムの配合量の合計は、実施例２と同じである。
【００３０】
実施例５〜実施例７の研磨用組成物（原液）は、Ｌ−アルギニンの配合量をそれぞれ０．５重量％、１．０重量％、及び１．５重量％としたことを除いて、実施例４と同一の組成を有する。
【００３１】
実施例８及び実施例９の研磨用組成物（原液）は、Ｌ−アルギニンの代わりに、それぞれ、０．５重量％のＬ−リシン塩酸塩（Ｌｙｓ塩酸塩）及び０．５重量％のＬ−ヒスチジン（Ｈｉｓ）を配合したことを除いて、実施例５と同一の組成を有する。
【００３２】
実施例１０の研磨用組成物（原液）は、実施例２の研磨用組成物に、さらに、０．００５重量％のポロキサミン（エチレンジアミンテトラポリオキシエチレンポリオキシプロピレン）及び０．０１０重量％のヒドロキシエチルセルロース（ＨＥＣ）を配合したことを除いて実施例２と同一の組成を有する。なお、ポロキサミンとしては、エチレンオキシドとプロピレンオキシドの質量比ＥＯ／ＰＯが、ＥＯ／ＰＯ＝４０／６０であり、分子量が６９００であるものを用いた。ＨＥＣの重量平均分子量は８０００００であった。
【００３３】
比較例１の研磨用組成物（原液）は、Ｌ−アルギニンを配合しないことを除いて実施例４と同一の組成を有する。
【００３４】
比較例２の研磨用組成物（原液）は、Ｌ−アルギニンを配合しないことを除いて実施例１０と同一の組成を有する。
【００３５】
（研磨の方法）
実施例１〜実施例１０及び比較例１〜比較例２の研磨用組成物原液を２０倍に希釈して、以下の条件でシリコンウェーハの研磨を行った。研磨装置（ＳＰＰ８００Ｓ片面研磨機、岡本工作機械製作所製）を用い、スエードからなる研磨パッドに研磨用組成物を０．６Ｌ／分の割合で供給し、かつ、直径１２インチのシリコンウェーハに１２０ｇｆ／ｃｍ２の圧力をかけながら研磨定盤を４３ｒｐｍの回転速度で回転させ、キャリアを４０ｒｐｍの回転速度で回転させながら、４分間、研磨を行なった。また、用いたシリコンウェーハは、伝導型がＰ型、結晶方位が＜１００＞、抵抗率が０．１Ω・ｃｍ以上且つ１００Ω・ｃｍ未満であった。
【００３６】
（研磨速度の評価）
研磨終了後、研磨によって除去されたシリコンウェーハの厚みの差をウェーハ用平坦度検査装置（Ｎａｎｏｍｅｔｒｏ  ３００ＴＴ−Ａ、黒田精工株式会社製）を用いて測定した。研磨速度は、単位時間当たりに研磨によって除去されたシリコンウェーハの厚み（μｍ／分）で評価した。
【００３７】
また、研磨レートの値に応じて、以下の記号「◎」、「○」及び「△」によって研磨レートの特性を評価した。
◎：  ０．２０μｍ／ｍｉｎ以上
○：  ０．１５μｍ／ｍｉｎ以上０．２０μｍ／ｍｉｎ未満
△：  ０．１５μｍ／ｍｉｎ未満
【００３８】
（表面粗さの評価）
表面粗さＲａの評価として、非接触表面粗さ測定機（Ｗｙｋｏ  ＮＴ９３００、Ｖｅｅｃｏ社製）を用いて、実施例１〜実施例１０及び比較例１〜比較例２による研磨用組成物を用いてシリコンウェーハを研磨した後の各ウェーハの表面の粗さを測定した。
【００３９】
また、表面粗さの値に応じて、以下の記号「◎」、「○」及び「△」によって表面粗さの特性を評価した。
◎：  ０．３０ｎｍ未満
○：  ０．３０ｎｍ以上０．３５ｎｍ未満
△：  ０．３５ｎｍ以上
【００４０】
（ウェーハ形状評価：形状悪化量）
研磨後のウェーハ形状を評価するために、ウェーハ用平坦度検査装置（Ｎａｎｏｍｅｔｒｏ  ３００ＴＴ−Ａ、黒田精工株式会社製）を用いてＧＢＩＲ（Ｇｌｏｂａｌ  Ｂａｃｋｓｉｄｅ  Ｉｄｅａｌ  Ｒａｎｇｅ）を測定した。このＧＢＩＲは、ウェーハの表側の面全体について、裏側の面を基準とする理想平面と実際の表面との差を測定し、これらの偏差の範囲を計算したものであり、定義すべきエッジ除外領域を除いたウェーハ表面の全体的平坦度の指標として扱うことができる。
【００４１】
そして、以下の式により算出される値を形状悪化量として評価した。なお、式中の「研磨取り代（Ａ）」は、上記のウェーハ用平坦度検査装置により測定した研磨前後におけるウェーハの平均厚みの差により得られる値である。形状悪化量の値については、数値が小さいほど良好な特性を有すると判断することができる。
［形状悪化量］＝［ＧＢＩＲ］／［研磨取り代（Ａ）］
【００４２】
また、形状悪化量の値に応じて、以下の記号「◎」、「○」及び「△」によって形状悪化量の特性を評価した。
◎：  ０．６未満
○：  ０．６以上０．８未満
△：  ０．８以上
【００４３】
（ウェーハ形状評価：ロールオフ量（ＲｏＡ））
さらに、上記のウェーハ用平坦度検査装置を用いて、ウェーハの外周から１０ｍｍの場所における研磨取り代（以下、「研磨取り代Ｄ１」とも表記する。図１を参照）、及び、ウェーハの外周から１ｍｍの場所における研磨取り代（以下、「研磨取り代Ｄ２」とも表記する。図１を参照）を測定した。そして、研磨取り代Ｄ１と研磨取り代Ｄ２の差を、ロールオフ量（Ｒｏｌｌ  Ｏｆｆ  Ａｍｏｕｎｔ：ＲｏＡ）として評価した。
［ＲｏＡ］＝［研磨取り代Ｄ１］−［研磨取り代Ｄ２］
【００４４】
図１（ａ）及び図１（ｂ）は、それぞれ、ＲｏＡの値の評価について説明するウェーハＷの断面図である。図１（ａ）及び図１（ｂ）において、破線で示した領域は、研磨によって除去された部分Ｐを示す。斜線を付した領域は、研磨後のウェーハＷの断面を示す。ＲｏＡの値については、ＲｏＡが正の値をとるとき（つまり、研磨取り代Ｄ１の値が研磨取り代Ｄ２の値より大きいとき）、ウェーハＷの最終形状としては、周縁部が跳ね上がったロールアップの形状となる。逆に、ＲｏＡが負の値をとるとき（つまり、研磨取り代Ｄ１の値が研磨取り代Ｄ２の値より小さいとき）、ウェーハＷの最終形状としては、周縁部が内方よりも多く研磨されたロールオフの形状となる。換言すると、ＲｏＡの値が０であるとき、ウェーハＷの周縁部において、研磨が理想的に均一に行われていることを意味している。なお、必要とされるウェーハＷの形状によって、好ましいＲｏＡの大きさが異なる。例えば、周縁部において平坦なウェーハＷが必要とされる場合には、ＲｏＡの値が０に近いことが好ましい。また、周縁部においてロールアップまたはロールオフとなった形状のウェーハＷが必要とされる場合には、各々、ＲｏＡは正または負の値となっていることが好ましい。
【００４５】
（評価結果）
実施例１〜実施例１０及び比較例１〜比較例２の研磨用組成物の成分、並びに、研磨速度（ＲＲ）、表面粗さ（Ｒａ）、形状悪化量、及びロールオフ量（ＲｏＡ）についての測定結果を、表１及び表２に示す。なお、表１及び表２の研磨用組成物の成分の表示において、各成分の重量％は、研磨用組成物（原液）全体に対する重量％を表す。
【００４６】
【表１】
2017066264.tif 000002
【００４７】
【表２】
2017066264.tif 000003
【００４８】
アミノ酸を含む実施例１〜３と、アミノ酸を含まない比較例１とを比較すると、実施例１〜実施例３によれば、表面粗さを維持して研磨速度と形状悪化量を著しく改善できていることが分かる。
【００４９】
また、アミノ酸を含む実施例４と、アミノ酸を含まない比較例１とを比較すると、実施例４によれば、表面粗さ、研磨速度を維持して形状悪化量を改善できていることが分かる。
【００５０】
さらに、アミノ酸を含む実施例５〜７と、アミノ酸を含まない比較例１とを比較すると、実施例５〜７によれば、表面粗さを維持して研磨速度と形状悪化量を大きく改善できていることが分かる。
【００５１】
それぞれＬ−アルギニン酸、Ｌ−リシン塩酸塩、及びＬ−ヒスチジンを含む実施例５、８及び９と、アミノ酸を含まない比較例１とを比較すると、アミノ酸を含む実施例５、８及び９は、比較例１と同等の表面粗さを維持し、比較例１と同等または優れた研磨速度となり、且つ、比較例１よりも形状悪化量が大きく向上していることが分かる。ロールオフ量については、アミノ酸を含む実施例５，８及び９の研磨用組成物によれば、比較例１の研磨用組成物による場合よりも、ロールアップのウェーハが得られる傾向となっている。研磨用組成物にアミノ酸を配合することにより、表面粗さが維持され、且つ、優れた研磨速度及び形状悪化量が得られるのは、ピペラジン等の一般的なアミン化合物に比べて、アミノ酸のシリコンに対するエッチング性が低いことが理由であると考えられる。アミノ酸のシリコンに対するエッチング性が低いので、アミノ酸の添加量を増加させても、研磨速度の増加率は大きくない反面、表面粗さを維持し、且つ、形状悪化量を改善できていると考えられる。
【００５２】
アミノ酸（Ｌ−アルギニン酸）の配合量を変量した実施例４〜実施例７、及び実施例１〜実施例２によれば、アミノ酸の配合量が大きくなるほど、研磨速度が大きくなることがわかる。一方、アミノ酸の配合量が大きくなると、ロールオフ量が増加傾向となることが分かる。
【００５３】
実施例５、８及び９、並びに比較例１の比較と同様、水溶性高分子（ポロキサミン及びＨＥＣ）を含む系である実施例１０と比較例２との比較においても、アミノ酸を含む実施例１０は、比較例２と同等の表面粗さを維持し、且つ、比較例２よりも研磨速度及び形状悪化量が大きく向上していることが分かる。また、ロールオフ量についても、アミノ酸を含む実施例１０の研磨用組成物によれば、比較例２の研磨用組成物による場合よりも、ロールアップのウェーハが得られる傾向となっている。
【００５４】
アミノ酸及び水溶性高分子を含む実施例１０は、それらを含まない比較例１と比較して、研磨速度を維持して表面粗さを著しく改善し、形状悪化量を大きく改善できることが分かる。
【００５５】
また、アミノ酸を含むが水溶性高分子を含まない実施例２と、アミノ酸及び水溶性高分子を含む実施例１０とを比較すると、研磨用組成物が水溶性高分子を含むことにより、表面粗さ及びロールオフ量が著しく小さくなっていることが分かる。つまり、水溶性高分子は、研磨速度、形状悪化量を許容範囲で維持して表面粗さを著しく改善できる。このことから、ウェーハの端面の形状を制御するためには、研磨用組成物に配合する水溶性高分子の種類及び量を適宜調整し、要求される性能に応じた研磨用組成物とすることが考えられる。
【００５６】
無機アルカリ化合物として２種類（水酸化カリウム及び炭酸カリウム）を配合した実施例２と、１種類（水酸化カリウム）を配合した実施例３とを比較すると、研磨速度、表面粗さ、形状悪化量は同程度の結果である一方、ロールオフ量においては、無機アルカリ化合物が１種類の場合には増加していることが分かる。
【００５７】
無機アルカリ化合物を２種類配合した系において、水酸化カリウムと炭酸カリウムの配合割合を変化させる場合について検討する。水酸化カリウムの配合量が炭酸カリウムよりも多い（ＫＯＨ＞Ｋ２ＣＯ３）実施例１及び実施例２は、炭酸カリウムの配合量が水酸化カリウムよりも多い（ＫＯＨ＜Ｋ２ＣＯ３）実施例５及び実施例６と比較して、研磨速度を維持して、表面粗さ及び形状悪化量を大きく向上できる。したがって、水酸化カリウムの配合量は、炭酸カリウムの配合量よりも多いことが好ましい。
【００５８】
水酸化カリウムの配合量は、炭酸カリウムの配合量よりも多いことが好ましい理由としては、以下が考えられる。炭酸カリウムは水酸化カリウムよりも砥粒が凝集しやすい性質を有するので、ＫＯＨに比べＫ２ＣＯ３の配合量の比率が大きくなっていくと、砥粒が凝集する傾向が強くなる。そのため、研磨用組成物の長期安定性も悪くなり、研磨性能（研磨速度、表面粗さ、形状悪化量）は悪化すると考えられる。
【００５９】
なお、ＫＯＨに比べＫ２ＣＯ３の配合量の比率が大きくなっていくと凝集傾向が高くなる理由として、Ｋ２ＣＯ３はＫＯＨよりも塩濃度が高い（等モル比で考えたとき、Ｋ２ＣＯ３はＫＯＨよりもカリウムイオンが２倍となる）ことが挙げられる。Ｋ２ＣＯ３は塩       濃度が高いので、水中（アルカリ条件下）で静電反発により安定化している粒子同士間にカリウムイオン（電解質）が介在することにより粒子の電荷が遮蔽され、砥粒の凝集が起こりやすくなる。
【００６０】
以上、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【００６１】
この発明の本実施形態による研磨用組成物は、アミノ酸と、無機アルカリ化合物と、キレート剤と、砥粒と、を含む。
【００６２】
この発明の本実施形態による研磨用組成物に含まれるアミノ酸は、好ましくは、塩基性荷電アミノ酸である。
【００６３】
この発明の本実施形態による研磨用組成物に含まれるアミノ酸が塩基性荷電アミノ酸である場合、塩基性荷電アミノ酸は、好ましくは、Ｌ−アルギニン、Ｌ−リシン塩酸塩、またはＬ−ヒスチジンである。
【００６４】
この発明の本実施形態による研磨用組成物には、好ましくは、２種類の無機アルカリ化合物が含まれる。
【００６５】
この発明の本実施形態による研磨用組成物に２種類の無機アルカリ化合物が含まれる場合、無機アルカリ化合物は、水酸化カリウム及び炭酸カリウムであることが好ましい。
【００６６】
この発明の本実施形態による研磨用組成物は、さらに、水溶性高分子を含んでいてもよい。
【産業上の利用可能性】
【００６７】
本発明は、研磨用組成物について利用可能である。
【図１】
2017066264.tif 000004